(57)【要約】アルカリ電池は、金塩を含むカソード、亜鉛を含むアノード、カソードおよびアノード間のセパレーター、およびアルカリ電解質を含有している。
2006502528.tif 000002
【特許請求の範囲】
【請求項１】
オキシ水酸化ニッケルおよび金塩を含むカソードと、
亜鉛を含むアノードと、
アノードおよびカソード間のセパレーターと、
アルカリ電解質と
を含んでなるアルカリ電池。
【請求項２】
オキシ水酸化ニッケルが、β‐オキシ水酸化ニッケルを含む、請求項１に記載の電池。
【請求項３】
オキシ水酸化ニッケルが、γ‐オキシ水酸化ニッケルを含む、請求項１に記載の電池。
【請求項４】
オキシ水酸化ニッケルが、β‐オキシ水酸化ニッケルおよびγ‐オキシ水酸化ニッケルの混合物を含む、請求項１に記載の電池。
【請求項５】
オキシ水酸化ニッケルが、非破砕の実質的に球状の粒子を含む、請求項１に記載の電池。
【請求項６】
金塩が、酸化金（＋３）、硫化金（＋３）、水酸化金（＋３）および酢酸金（＋３）からなる群より選択される、請求項５に記載の電池。
【請求項７】
カソードが５〜１０００ｐｐｍの金塩を含有している、請求項６に記載の電池。
【請求項８】
カソードが１０〜２００ｐｐｍの金塩を含有している、請求項６に記載の電池。
【請求項９】
カソードが１５〜１００ｐｐｍの金塩を含有している、請求項６に記載の電池。
【請求項１０】
アノードがゲル化剤を含有している、請求項６に記載の電池。
【請求項１１】
オキシ水酸化ニッケルがオキシ水酸化コバルト改質オキシ水酸化ニッケルである、請求項１に記載の電池。
【請求項１２】
オキシ水酸化コバルト改質オキシ水酸化ニッケルが、オキシ水酸化ニッケルの表面上にオキシ水酸化コバルトのコーティングを有している、請求項１１に記載の電池。
【請求項１３】
コーティングが実質的に均一である、請求項１２に記載の電池。
【請求項１４】
オキシ水酸化コバルト改質オキシ水酸化ニッケルが、２〜１０重量％の水酸化コバルトで被覆された水酸化ニッケルから誘導されている、請求項１１に記載の電池。
【請求項１５】
オキシ水酸化コバルト改質オキシ水酸化ニッケルがα‐水酸化ニッケルから誘導されている、請求項１１に記載の電池。
【請求項１６】
オキシ水酸化コバルト改質オキシ水酸化ニッケルがβ‐水酸化ニッケルから誘導されている、請求項１１に記載の電池。
【請求項１７】
金（＋３）塩が、酸化金（＋３）、硫化金（＋３）、水酸化金（＋３）および酢酸金（＋３）からなる群より選択される、請求項１１に記載の電池。
【請求項１８】
アノードがゲル化剤を含有している、請求項１７に記載の電池。
【請求項１９】
オキシ水酸化ニッケルがα‐水酸化ニッケルから誘導されている、請求項１に記載の電池。
【請求項２０】
オキシ水酸化ニッケルが、アルミニウム、コバルト、マンガンまたは銀を含めたドーパントを含有している、請求項１に記載の電池。
【請求項２１】
カソードが、約１０００ｐｐｍ以下の金（＋３）塩を含有している、請求項１に記載の電池。
【請求項２２】
カソードが５〜５００ｐｐｍの金塩を含有している、請求項１に記載の電池。
【請求項２３】
カソードが１０〜２００ｐｐｍの金塩を含有している、請求項１に記載の電池。
【請求項２４】
カソードが、ＮａＯＣｌ、Ｎａ２Ｓ２Ｏ８、Ｋ２Ｓ２Ｏ８、ＫＭｎＯ４、ＢａＭｎＯ４、ＢａＦｅＯ４、ＡｇＭｎＯ４またはＡｇＯを含有している、請求項１に記載の電池。
【請求項２５】
ＴｅＯ２、ＣａＳまたはＢｉ２Ｏ３を更に含有している、請求項１に記載の電池。
【請求項２６】
酸化亜鉛、フッ化カルシウム、ＮｉＯ、ＭｎＯ２、Ｚｎ（ＯＨ）２、ＣａＯ、Ｃａ（ＯＨ）２、ＣａＳＯ４、ＭｇＯ、Ｍｇ（ＯＨ）２、ＭｇＳＯ４、Ｂａ（ＯＨ）２、ＢａＳＯ４、Ｓｒ（ＯＨ）２、Ｙｂ２Ｏ３、Ｙ（ＯＨ）３、Ｅｒ２Ｏ３、Ｉｎ２Ｏ３、Ｓｂ２Ｏ３、ＴｉＯ２、ＢａＴｉＯ３、ＣａＴｉＯ３、Ｇｄ２Ｏ３、Ｓｍ２Ｏ３、ＣｅＯ２、ＣｄＯ、Ａｇ２Ｏ、ＢａＯ、ＣａＷＯ４、ＣａＳｉ２Ｏ５またはＳｒＴｉＯ３を更に含有している、請求項１に記載の電池。
【請求項２７】
電池が一次電池である、請求項１に記載の電池。
【請求項２８】
ツリウム塩を更に含有している、請求項２７に記載の電池。
【請求項２９】
ツリウム塩として、酸化ツリウム(３+)または硫酸ツリウム(３+)を含む、請求項２８に記載の電池。
【請求項３０】
容量損失が、電池を６０℃で４週間貯蔵させた後に、４０％以下である、請求項２７に記載の電池。
【請求項３１】
容量損失が、電池を６０℃で４週間貯蔵させた後に、３０％以下である、請求項２７に記載の電池。
【請求項３２】
容量損失が、電池を６０℃で４週間貯蔵させた後に、１０％以下である、請求項２７に記載の電池。
【請求項３３】
カソードが導電性カーボンを含有している、請求項１に記載の電池。
【請求項３４】
オキシ水酸化ニッケルと、酸化金（＋３）、硫化金（＋３）、水酸化金（＋３）および酢酸金（＋３）からなる群より選択される金塩とを含むカソードと、
亜鉛を含むアノードと、
アノードおよびカソード間のセパレーターと、
アルカリ電解質と
を含んでなる一次アルカリ電池。
【請求項３５】
オキシ水酸化ニッケルが、β‐オキシ水酸化ニッケルを含む、請求項３４に記載の電池。
【請求項３６】
オキシ水酸化ニッケルが、γ‐オキシ水酸化ニッケルを含む、請求項３４に記載の電池。
【請求項３７】
オキシ水酸化ニッケルが、β‐オキシ水酸化ニッケルおよびγ‐オキシ水酸化ニッケルの混合物を含む、請求項３４に記載の電池。
【請求項３８】
オキシ水酸化ニッケルが、非破砕の実質的に球状の粒子を含む、請求項３４に記載の電池。
【請求項３９】
カソードが５〜５００ｐｐｍの金塩を含有している、請求項３４に記載の電池。
【請求項４０】
オキシ水酸化ニッケル、金塩、およびアルカリ電解質を含むカソード混合物を入手し、そして
カソード混合物を含むカソード、亜鉛を含むアノード、およびカソードとアノードとの間のセパレーターを組み立てて、アルカリ電池を形成させる
ことからなる、アルカリ電池の製造方法。
【請求項４１】
アルカリ電解質および金塩を含有したアルカリ水溶液をオキシ水酸化ニッケルと混合して、カソード混合物を形成させることをさらに含んでなる、請求項４０に記載の方法。
【請求項４２】
オキシ水酸化ニッケルが、γ‐オキシ水酸化ニッケル、β‐オキシ水酸化ニッケルまたはそれらの混合物を含む、請求項４０に記載の方法。
【請求項４３】
オキシ水酸化ニッケルが、オキシ水酸化コバルト改質オキシ水酸化ニッケルを含む、請求項４０に記載の方法。
【請求項４４】
オキシ水酸化ニッケルが、非破砕の実質的に球状の粒子を含む、請求項４０に記載の方法。
【発明の詳細な説明】
【技術分野】
【０００１】
本発明は電池に関する。
【発明の背景】
【０００２】
電池、例えばアルカリ電池は、エネルギー源として常用されている。通常、アルカリ電池は、カソード、アノード、セパレーターおよびアルカリ電解液を有している。カソードは、カソード物質（例えば、オキシ水酸化ニッケル）、カソードの導電性を高めるカーボン粒子、および結合剤を含有しうる。アノードは、亜鉛粒子を含むゲルから形成しうる。セパレーターは、カソードとアノードとの間に置かれる。電池の全体に分散されるアルカリ電解液には、水酸化カリウムのような水酸化物溶液がある。
【０００３】
電池で望ましくない容量損失は、電池缶の腐蝕および／またはアノードまたはカソードの自己放電により生じうる。例えば、ゲル化亜鉛アノードおよびオキシ水酸化ニッケルカソードを含有するアルカリ電池において、自己放電はアノードの場合で水の還元（それは水素ガス発生を招く）を伴うことがあり、カソードの場合では水の酸化（それは酸素ガス発生を招く）を伴うことがある。これらの自己放電反応は、特に貯蔵に際して、セル放電容量をかなり減少させうる。貯蔵に際して優れた容量残率を有することは、再充電用に設計されていない、特に一次電池の場合において、電池の重要な特性となりうる。
【発明の要旨】
【０００４】
アルカリ電池は、金塩を含有したカソードを有する。このようなアルカリ電池は、特に貯蔵時、例えば高温時の、優れた容量残率のみならず、優れたハイパワー性能も示す。
【０００５】
一面において、アルカリ電池は、オキシ水酸化ニッケルおよび金塩を含むカソード、アノード、アノードおよびカソード間のセパレーター、およびアルカリ電解質を含有している。アノードは亜鉛を含有している。
【０００６】
オキシ水酸化ニッケルには、γ‐オキシ水酸化ニッケル（例えば、非破砕球状γ‐オキシ水酸化ニッケル）がある。オキシ水酸化ニッケルにはβ‐オキシ水酸化ニッケルもあり、これは非破砕球状粒子でもよい。オキシ水酸化ニッケルは、オキシ水酸化コバルト改質オキシ水酸化ニッケル（例えば、オキシ水酸化コバルト被覆γ‐オキシ水酸化ニッケル）でもよい。オキシ水酸化ニッケルはα‐水酸化ニッケルまたはβ‐水酸化ニッケルから誘導しうるが、これは非破砕球状粒子を含有しうる。β‐オキシ水酸化ニッケルはβ‐水酸化ニッケル前駆体から誘導しうるが、これは非破砕の実質的に球状の粒子を含有しうる。水酸化ニッケルは、水酸化コバルト改質水酸化ニッケル（例えば、水酸化コバルト被覆水酸化ニッケル）でもよい。
【０００７】
金塩には、酸化金（＋３）、硫化金（＋３）、水酸化金（＋３）または酢酸金（＋３）がある。カソードは、１０００ｐｐｍ以下、例えば５〜１０００ｐｐｍ、１０〜２００ｐｐｍ、または１５〜１００ｐｐｍの金塩を含有しうる。
【０００８】
カソードは、オキシ水酸化ニッケルよりも強く酸化する酸化添加物を含有しうる。このような酸化添加物の例には、ＮａＯＣｌ、Ｎａ２Ｓ２Ｏ８、Ｋ２Ｓ２Ｏ８、ＫＭｎＯ４、ＢａＭｎＯ４、ＢａＦｅＯ４、ＡｇＭｎＯ４またはＡｇＯがある。
【０００９】
カソードは、グラファイト、窒化チタン、オキシ窒化チタンまたは金で内部表面が被覆された缶に収納しうる。コーティングは薄層でもよい。層厚は５〜２５ミクロンの範囲である。
【００１０】
アノードは、ゲル化剤、亜鉛粒子、および場合により、少量の他の添加物、例えばガス化抑制剤を含有しうる。
【００１１】
アルカリ電池は一次電池でもよい。
【００１２】
金塩を含有したカソードを有するアルカリ電池の容量損失は、６０℃で４週間にわたり電池を貯蔵した後で、３０％以下、２０％以下または１０％以下である。
【００１３】
別な面において、オキシ水酸化ニッケルおよび金塩を含むカソード、アノード、アノードおよびカソード間のセパレーター、およびアルカリ電解質を含有したアルカリ電池の製造方法では、カソードを入手し、カソード、アノード、およびカソードとアノードとの間のセパレーターを組み立てて、アルカリ電池を形成する。カソード混合物は、オキシ水酸化ニッケル、金塩、導電性カーボンおよびアルカリ電解質を含有している。アノードは亜鉛を含有している。カソード混合物は、アルカリ電解質および金塩を含有するアルカリ水溶液をオキシ水酸化ニッケルおよび導電性カーボンの混合物へ加えることにより、調製しうる。その混合物は、オキシ水酸化ニッケルおよび導電性カーボンの乾燥混合粉により調製しうる。
【００１４】
本発明の他の特徴および利点は、説明および図面、更には請求の範囲から明らかになるであろう。
【発明の具体的説明】
【００１５】
図１によると、電池１０はカソード１２、アノード１４、セパレーター１６および円筒型ハウジング１８を有している。電池１０は集電体２０、シール２２、および電池の陰端子として働く陰極金属上蓋２４も有している。カソードはハウジングと接触して、電池の陽端子は陰端子とは反対側の電池に位置する。電解液は電池１０の全体に分散している。電池１０は、例えばＡＡ、ＡＡＡ、ＡＡＡＡ、ＣまたはＤ円筒型電池である。一方、電池１０はプリズム、ラミナまたは薄型電池、コインまたはボタンセルでもよい。
【００１６】
カソード１２は、カソード物質、導電性カーボン粒子、金塩、電解液、および場合により結合剤を含有している。場合により、カソード１２は酸化添加物も含有しうる。
【００１７】
カソード物質には、オキシ水酸化ニッケル、例えばγ‐オキシ水酸化ニッケル、オキシ水酸化コバルト改質γ‐オキシ水酸化ニッケル、β‐オキシ水酸化ニッケルまたはオキシ水酸化コバルト改質β‐オキシ水酸化ニッケルがある。オキシ水酸化ニッケルは、非破砕の実質的に球状のオキシ水酸化ニッケル粒子でもよい。オキシ水酸化ニッケルは、化学的酸化により、例えばペルオキシ二硫酸ナトリウムまたはカリウム、または次亜塩素酸ナトリウムの水溶液で、またはオゾンガスで水酸化ニッケルを処理することにより得られる。オキシ水酸化ニッケルは、非破砕の実質的に球状の粒子でもよい。オキシ水酸化ニッケルには、β‐オキシ水酸化ニッケル、オキシ水酸化コバルト改質β‐オキシ水酸化ニッケル、γ‐オキシ水酸化ニッケル、オキシ水酸化コバルト改質γ‐オキシ水酸化ニッケルがある。
【００１８】
γ‐オキシ水酸化ニッケルは、α‐水酸化ニッケルの酸化（例えば、オゾン化）により製造しうる。例えば、参考のためその全体で組み込まれるＵＳ出願０９／６３３，０６７参照。β‐水酸化ニッケルの酸化により製造されるγ‐オキシ水酸化ニッケルは比較的大きな結晶膨張を生じて、得られるγ‐オキシ水酸化ニッケル粒子の破砕をもたらすことがある。粒子の破砕は電解質と接触するγ‐オキシ水酸化ニッケル電極の界面部分を増して、電解質中における水の酸化増加と、貯蔵時における有意な容量損失とを招く。α‐水酸化ニッケルが前駆体として用いられる場合には、結晶格子膨張は最少で、破砕の程度は有意に減少し、ひいては電解質と接触するカソード界面部分の減少のおかげで自己放電の度合を下げられる。例えば、ＵＳ出願０９／６３３，０６７参照。
【００１９】
オキシ水酸化コバルト改質オキシ水酸化ニッケルでは、オキシ水酸化ニッケル粒子上にオキシ水酸化コバルトのコーティングを含有しうる。そのコーティングは実質的に均一でもよい。コーティングは２〜１０重量％の水酸化コバルトを含有しうる。オキシ水酸化コバルトはカソードで粒子間の電気的接触を改善し、電解質による還元からオキシ水酸化ニッケルの表面を保護しうる。オキシ水酸化コバルト改質オキシ水酸化ニッケルは、水酸化コバルト被覆水酸化ニッケルの化学的または電気化学的酸化により（例えば、γ‐オキシ水酸化ニッケルへの酸化前に、水酸化ニッケル粒子の表面上に水酸化コバルトの層を被覆することにより）製造しうる。ある態様では、カソード物質は、水酸化コバルト被覆α‐水酸化ニッケル前駆体粒子から製造された非破砕γ‐オキシ水酸化ニッケル粒子を含有している。
【００２０】
カソード物質は酸化添加物を含有しうる。このような酸化添加物は、カソード活物質（例えば、オキシ水酸化ニッケル）よりも容易に還元される。酸化添加物は、アルカリ電解質の存在下で犠牲添加物として作用しうる。酸化添加物の例として、カソード物質がオキシ水酸化ニッケルを含有している場合には、ＮａＯＣｌ、Ｎａ２Ｓ２Ｏ８、Ｋ２Ｓ２Ｏ８、ＫＭｎＯ４、ＢａＭｎＯ４、ＢａＦｅＯ４、ＡｇＭｎＯ４およびＡｇＯがある。酸化添加物は他のカソード成分と物理的に混合されても、またはカソード成分の１種以上は酸化添加物含有溶液で処理されてもよい。酸化添加物は、化学的酸化プロセスに際して、その場で前駆体から生成させうる。好ましくは、カソードは０．２〜１５wt％、０．５〜１２wt％または１〜１０wt％の酸化添加物を含有する。
【００２１】
カソード物質またはカソード物質を製造するための出発物質は、H.C.Starck Gmbh & Co.（例えば、実質的に球状のα‐水酸化ニッケルまたは水酸化コバルト被覆球状α‐水酸化ニッケル）およびJMC Tanaka Chemical Corp.,Fukui,Japan（球状水酸化ニッケルTanaka Type Z；水酸化コバルト被覆球状水酸化ニッケルTanaka Type CoZD）から得られる。通常、カソードは、例えば６０〜９５wt％、８０〜９０wt％または８６〜８８wt％のカソード物質を含有しうる。
【００２２】
導電性カーボン粒子としてはグラファイト粒子がある。グラファイトには、合成グラファイト、例えば膨張グラファイト、非合成グラファイト、天然グラファイトまたはそれらのブレンドがある。適切な天然グラファイト粒子は、例えばBrazilian Nacional de Grafite（Itapecerica,MG Brazil,NdG MP-0702x grade）またはSuperior Graphite Co.（Chicago,IL,ABG grade）から得られる。適切な膨張グラファイト粒子は、例えば日本のChuetsu Graphite Works,Ltd.（Chuetsu grade WH-20AおよびWH-20AF）またはTimcal America（Westlake,OH,KS-Grade）から得られる。カソードは、例えば２〜１０wt％、３〜８wt％または４〜６wt％の導電性カーボン粒子を含有しうる。
【００２３】
金塩としては金塩（＋３）がある。カソード物質に含有させうる金塩の例には、酸化金（＋３）、水酸化金（＋３）、硫化金（＋３）または酢酸金（＋３）がある。カソード中における金塩の量は、２〜１０００ｐｐｍ、５〜２５０ｐｐｍまたは１０〜１００ｐｐｍの範囲である。
【００２４】
金塩は、手で乳鉢および乳棒を用いるか、または不活性雰囲気下で機械的に高速ブレードミルを用いて、適量の乾燥金塩粉を適量のカソード物質（例えば、γ‐オキシ水酸化ニッケル）および導電性カーボン粒子（例えば、天然または膨張グラファイト粉、またはそれらの混合物）と完全に混ぜることにより、カソード中へ配合しうる。カソード中への高濃度（例えば、約１０００ｐｐｍまたはそれ以上）の金塩の配合は、電解質への金イオンの溶解およびアノード中へのセパレーターを介した金イオンの透過を招くことがあり、ひいては亜鉛アノード上へ金属の金を付着させて、望ましくない水素ガスの発生を促すことがある。
【００２５】
一方、金塩は、セパレーターのカソード側でアルカリ電解質にその塩を溶解することにより、カソード中へ配合しうる。例えば、アルカリ電解質に溶解される金塩の希釈溶液が、セル組立て前にカソードを前湿潤させるために用いうる。金塩（例えば、水酸化金（＋３）、酸化金（＋３）、硫化金（＋３）、酢酸金（＋３）またはそれらの混合物）の希釈水溶液は、水性水酸化カリウム（例えば、水中４５wt％水酸化カリウム）中で金塩を煮沸して、約０．５ｍｇ／ｍｌ（即ち、約５００ｐｐｍ）の濃度を得ることにより調製しうる。一例として、５wt％（全カソード重量ベースで）の希釈金塩溶液を用いて、γ‐オキシ水酸化ニッケルおよびグラファイト粒子の混合物を湿潤させ、約１３〜１５ｐｐｍ金塩の全カソード分をを用意する。金溶液は光還元で金属金粒子を生成しやすいため、金塩含有溶液を調製するときには注意が払われるべきである。希釈金塩含有溶液を光から保護する（例えば、暗所または不透明ボトルで溶液を貯蔵する）ことにより、光還元は最少に抑制または回避しうる。
【００２６】
一方、金塩は、オキシ水酸化ニッケルへの酸化前に、最初にその塩を水酸化ニッケル粉へ加えることにより、カソード中へ配合しうる。金塩は乾燥粉末としてα‐水酸化ニッケルへ加えても、またはセパレーターシートのカソード側でアルカリ電解質に溶解してもよい。
【００２７】
他の添加物もカソードへ加えうる。例えば、ＴｅＯ２、ＣａＳ、Ｂｉ２Ｏ３またはツリウム塩（例えば、酸化ツリウム(+３)Ｔｍ２Ｏ３または硫酸ツリウム(+３)Ｔｍ２（ＳＯ４）３）のような他の添加物が、オキシ水酸化ニッケルカソードを安定化させるために加えうる。他のカソード添加物としては、酸化亜鉛、フッ化カルシウム、水酸化カルシウム、酸化イットリウム、コバルト金属粉、または他の金属塩、例えばＮｉＯ、ＭｎＯ２、Ｚｎ（ＯＨ）２、ＣａＯ、Ｃａ（ＯＨ）２、ＣａＳＯ４、ＭｇＯ、Ｍｇ（ＯＨ）２、ＭｇＳＯ４、Ｂａ（ＯＨ）２、ＢａＳＯ４、Ｓｒ（ＯＨ）２、Ｙｂ２Ｏ３、Ｙ（ＯＨ）３、Ｅｒ２Ｏ３、Ｉｎ２Ｏ３、Ｓｂ２Ｏ３、ＴｉＯ２（アナターゼまたはルチル）、ＢａＴｉＯ３、ＣａＴｉＯ３、Ｇｄ２Ｏ３、Ｓｍ２Ｏ３、ＣｅＯ２、ＣｄＯ、Ａｇ２Ｏ、ＢａＯ、ＣａＷＯ４、ＣａＳｉ２Ｏ５またはＳｒＴｉＯ３がある。
【００２８】
結合剤の例には、ポリエチレン、ポリアクリル酸またはフルオロカーボン樹脂、例えばＰＶＤＦまたはＰＴＦＥがある。ポリエチレン結合剤の例は、商品名COATHYLENE HA-1681（Hoescht市販）で販売されている。カソードは、例えば０．１〜４wt％または０．５〜２wt％の結合剤を含有しうる。
【００２９】
電解液はカソード１２中に分散しうるため、上記および下記の重量％は電解液の添加後に定められる。
【００３０】
アノード１４は、電池アノードで用いられる、いかなる標準亜鉛物質から形成してもよい。例えば、アノード１４は亜鉛スラリーであり、これは亜鉛金属粒子、ゲル化剤、および少量の添加物、例えばガス化抑制剤を含有しうる。加えて、電解液の一部はアノード全体に分散させうる。
【００３１】
亜鉛粒子は、スラリーアノードで常用される、いかなる亜鉛粒子であってもよい。亜鉛粒子の例には、ＵＳ出願０８／９０５，２５４、ＵＳ出願０９／１１５，８６７またはＵＳ出願０９／１５６，９１５で記載されているものがあり、それら各々が参考のためその全体でここに組み込まれる。アノードは、例えば６０〜８０wt％、６５〜７５wt％または６７〜７１wt％の亜鉛粒子を含有しうる。
【００３２】
電解質は、水酸化カリウムまたは水酸化ナトリウムのような水酸化アルカリの水溶液でよい。電解質は、水に溶解された１５〜６０wt％、２０〜５５wt％または３０〜５０wt％の水酸化アルカリを含有しうる。電解質は酸化亜鉛のようなアルカリ酸化物０〜４wt％を含有しうる。
【００３３】
ゲル化剤の例には、ポリアクリル酸、グラフト化デンプン物質、ポリアクリル酸の塩、カルボキシメチルセルロース、カルボキシメチルセルロースの塩（例えば、ナトリウムカルボキシメチルセルロース）またはそれらの組合せがある。ポリアクリル酸の例としてCARBOPOL 940および934（B.F.Goodrich市販）およびPOLYGEL 4P（３Ｖ市販）があり、グラフト化デンプン物質の例としてWATERLOCK A221またはA220（Grain Processing Corporation,Muscatine,IA市販）がある。ポリアクリル酸の塩の例としてALCOSORB G1（Ciba Specialties市販）がある。アノードは、例えば０．０５〜２wt％または０．１〜１wt％のゲル化剤を含有しうる。
【００３４】
ガス化抑制剤には、無機物質、例えばビスマス、スズまたはインジウムがある。一方、ガス化抑制剤は、有機化合物、例えばリン酸エステル、イオン系界面活性剤または非イオン系界面活性剤でもよい。イオン系界面活性剤の例は、例えばＵＳ特許４，７７７，１００で開示されており、これは参考のためその全体でここに組み込まれる。
【００３５】
セパレーター１６は、従来のアルカリ電池セパレーターでよい。一部の態様では、セパレーター１６は二層の不織非膜物質から形成して、一層は他方の表面に沿い配置される。例えば、セパレーター１６の容量を最少にしながら、効率的な電池を提供するために、不織非膜物質の各層は、約５４グラム／平方メートルの基本重量、乾燥時に約５．４ミルの厚さおよび湿潤時に約１０ミルの厚さを有することができる。各層は無機粒子のようなフィラーを実質的に欠いてもよい。
【００３６】
他の態様では、セパレーター１６は不織物質の層と組み合わされたセロファンの層からなる。セパレーターは、不織物質の別な層も含んでよい。セロファン層は隣接するカソード１２でも、またはアノードでもよい。不織物質、例えば商品名ＰＡ２５でＰＤＭから市販されている不織物質は、７８〜８２wt％のポリビニルアルコールおよび１８〜２２wt％のレーヨンを痕跡量の界面活性剤と共に含有しうる。
【００３７】
ハウジング１８は、一次アルカリ電池で常用される従来のハウジング、例えばニッケルめっき冷間圧延鋼でよい。ハウジングは、内部金属壁および外部非導電性物質、例えば熱収縮性プラスチックを含有しうる。場合により、導電性物質の層は内壁とカソード１２との間に置かれる。その層は内壁の内表面に沿い、カソード１２の外周に沿い、または双方で配置しうる。導電層は、例えば炭素質物質（例えば、コロイド性グラファイト）、例えばＬＢ１０００（Timcal）、Eccocoat 257（W.R.Grace & Co.）、Electrodag 109（Acheson Colloids Company）、Electrodag EB-009（Acheson）、Electrodag 112（Acheson）およびEB0005（Acheson）から形成しうる。導電層を適用する方法は、例えばカナダ特許１，２６３，６９７で開示され、それは参考のためその全体でここに組み込まれる。場合により、金、窒化チタンまたはオキシ窒化チタンのような耐蝕性コーティングも、ハウジングの内金属壁へ適用しうる。
【００３８】
集電体２８は真鍮のような適切な金属から作製しうる。シール３０は、例えばナイロン製である。
【００３９】
カソードに金塩を含む電池（ボタンセル）が、下記例に従い製造された。高温（例えば６０℃）で貯蔵後における電池の重量または比容量損失が、下記のように室温で試験された。
【００４０】
例１
６３５タイプボタンセルで含有に適したプレスカソードディスクを下記操作に従い製造した。γ‐オキシ水酸化ニッケル１．８０ｇ、天然グラファイト（Nacional de Grafite MP-0702x）粉１．０５ｇの混合物を、乳鉢および乳棒を用いるか、または空気から保護された高速実験室用ブレードミル（例えば、Waringミキサー／ミル）で機械的に、０．５ｍｇ／ｍｌの濃度で４５％（w/w）水性水酸化カリウムに溶解された水酸化金（＋３）を含有するアルカリ溶液０．１５ｇと完全に混ぜた。その混合物は、場合により、室温で真空デシケーターで乾燥させてもよい。乾燥カソード混合物中の名目的な金（＋３）濃度は約１３ｐｐｍであった。
【００４１】
４５％（w/w）水酸化カリウム溶液１００ｍｌを含有したガラスErlenmeyerフラスコへ攪拌しながらＡｕ（ＯＨ）３（Alfa/Aesar市販）０．０５０ｇを加え、溶液が透明になるまで約１５分間煮沸することにより、水酸化金（＋３）水溶液を調製した。溶液を室温まで冷却した後、蒸発で失われた容量分を補う上で十分な水を加えた。水酸化金（＋３）溶液を光から保護して、光還元を最少に抑えた。
【００４２】
水酸化金（＋３）添加物を含有する湿潤カソード混合物約０．３ｇを、カソード缶の底に溶接されたニッケルグリッド中へ、１０，０００ポンドの加圧で直接押し込むことにより、カソードディスクを作製した。セロファンの層を不織ポリマー物質（例えば、“Duralam”またはＰＤＭ“ＰＡ２５”）の層と組み合わせた孔質セパレーターをカソードの上に置き、約６０wt％亜鉛合金粉、３８wt％水酸化カリウムおよび約２wt％酸化亜鉛含有の電解質、および約０．５wt％ポリマーゲル化剤を含有するゲル化亜鉛スラリー２．６ｇを加えることにより、ボタンセルを組み立てた。組立てボタンセルの性能を、名目上高い（例えば、４３ｍＡ）および低い（例えば、３ｍＡ）放電率で評価した。セルを製造時またはオーブン中６０℃で１、２または４週間の貯蔵後に試験したが、それらは各々例１ａ、１ｂ、１ｃおよび１ｄに該当する。開回路電圧（ＯＣＶ）値を放電の直前に測定したが、平均値は表１に掲載されている。その値は同一ボタンセル４〜５個の平均であった。製造時（“初期容量”）および貯蔵（“貯蔵容量”）セルの双方について、０．６Ｖの遮断電圧まで放電後に、比容量を調べた。容量損失率をこれら２つの値の差として計算した。平均比容量および累積容量損失率は表２に掲載されている。容量損失率は、各試験について下記式により計算した：（１−（貯蔵容量）／（初期容量））＊１００％
【００４３】
例２
例１で記載された場合と同様の手法で、γ‐オキシ水酸化ニッケル１．８０ｇ、天然グラファイト（Nacional de Grafite MP-0702x）粉１．０５ｇ、および０．５ｍｇ／ｍｌの濃度で４５％（w/w）水性水酸化カリウムに溶解された酸化金（＋３）（Alfa/Aesar）を含むアルカリ溶液０．１５ｇを含有したカソード混合物から、プレスカソードディスクを製造した。γ‐オキシ水酸化ニッケル、グラファイトおよび酸化金（＋３）含有溶液を、乳鉢および乳棒を用いるか、または機械的に高速実験室用ブレードミル（例えば、Waringミキサー／ミル）で、完全に混ぜた。酸化金（＋３）溶液は、例１で記載された水酸化金（＋３）溶液と同様の手法で調製した。乾燥カソード混合物中の名目的な金（＋３）濃度は約１５ｐｐｍであった。酸化金（＋３）添加物を含有する湿潤カソード混合物約０．３ｇを各缶中へ直接圧入することにより、カソードを作製した。ＯＣＶ値を放電の直前に測定したが、平均値は表１に掲載されている。製造時またはオーブン中６０℃で１、２または４週間の貯蔵後に、セルを名目上高い（例えば、４３ｍＡ）および低い（例えば、３ｍＡ）放電率で試験したが、それらは各々例２ａ、２ｂ、２ｃおよび２ｄに該当する。平均比容量および累積容量損失率は表２に掲載されている。
【００４４】
例３
例１で記載された場合と同様の手法で、γ‐オキシ水酸化ニッケル１．８０ｇ、天然グラファイト（Nacional de Grafite MP-0702x）粉１．０５ｇ、および０．５ｍｇ／ｍｌの濃度で４５％（w/w）水性水酸化カリウムに溶解された硫化金（＋３）（Alfa/Aesar）を含む塩基性溶液０．１５ｇを含有したカソード混合物から、プレスカソードディスクを製造した。γ‐オキシ水酸化ニッケル、グラファイトおよび硫化金（＋３）含有溶液を、乳鉢および乳棒を用いるか、または機械的に高速実験室用ブレードミル（例えば、Waringミキサー／ミル）で、完全に混ぜた。硫化金（＋３）溶液は、例１で記載された水酸化金（＋３）溶液と同様の手法で調製した。乾燥カソード混合物中の名目的な金（＋３）濃度は約１３ｐｐｍであった。硫化金（＋３）添加物を含有する湿潤カソード混合物約０．３ｇを各缶中へ直接圧入することにより、カソードを作製した。ＯＣＶ値を放電の直前に測定したが、平均値は表１に掲載されている。製造時またはオーブン中６０℃で１、２または４週間の貯蔵後に、セルを名目上高い（例えば、４３ｍＡ）および低い（例えば、３ｍＡ）放電率で試験したが、それらは各々例３ａ、３ｂ、３ｃおよび３ｄに該当する。平均比容量および累積容量損失率は表２に掲載されている。
【００４５】
比較例１
γ‐オキシ水酸化ニッケル１．８０ｇ、天然グラファイト（Nacional de Grafite MP-0702x）粉１．０５ｇと、３８wt％水酸化カリウムおよび約２wt％酸化亜鉛を含む電解液０．１５ｇとを含有した混合物から、カソードディスクを製造した。γ‐オキシ水酸化ニッケル、グラファイトおよび酸化亜鉛含有電解液を、乳鉢および乳棒を用いるか、または機械的に高速実験室用ブレードミル（例えば、Waringミキサー／ミル）で、完全に混ぜた。例１で記載されているように、湿潤カソード混合物約０．３ｇを各缶中へ直接圧入することにより、カソードを作製した。カソードは金塩を含有していなかった。ＯＣＶ値を放電の直前に測定したが、平均値は表１に掲載されている。製造時またはオーブン中６０℃で１、２または４週間の貯蔵後に、ボタンセルを名目上高い（例えば、４３ｍＡ）および低い（例えば、３ｍＡ）放電率で試験したが、それらは各々比較例１ａ、１ｂ、１ｃおよび１ｄに該当する。平均比容量および累積容量損失率は表２に掲載されている。
【００４６】
比較例２
γ‐オキシ水酸化ニッケル２．７０ｇ、天然グラファイト（Nacional de Grafite MP-0702x）１．５７５ｇと、３８wt％水酸化カリウムおよび約２wt％酸化亜鉛を含む電解水溶液０．２２５ｇと完全に混合された水酸化金（＋３）（Alfa/Aesar）粉０．０１３５ｇとの混合物から、乳鉢および乳棒を用いるか、または機械的に高速実験室用ブレードミル（例えば、Waringミキサー／ミル）で、カソードディスクを製造した。例１で記載されているように、水酸化金（＋３）添加物を含有した湿潤カソード混合物約０．３ｇを各缶中へ直接圧入することにより、カソードディスクを作製した。カソードは金（＋３）塩約５０００ｐｐｍを含有していた。放電の直前に測定された製造時セルのＯＣＶは、１．７９３Ｖの平均値を示した。室温で放電の直前に測定された、オーブン中６０℃で１週間の貯蔵後におけるセルのＯＣＶは、１．６８Ｖの平均値を示した。製造時またはオーブン中６０℃で１週間の貯蔵後に、セルを名目上高い（例えば、４３ｍＡ）および低い（例えば、３ｍＡ）放電率で試験したが、それらは各々比較例２ａおよび２ｂに該当する。累積容量損失率は低率の場合に約２５％であった。残りほぼすべてのセルは、６０℃で２週間貯蔵の終了前に破裂した。
【００４７】
比較例３
γ‐オキシ水酸化ニッケル２．６４６ｇ、天然グラファイト（Nacional de Grafite MP-0702x）１．５７５ｇと、３８wt％水酸化カリウムおよび約２wt％酸化亜鉛を含む電解質水溶液０．２２５ｇと完全に混合された水酸化金（＋３）（Alfa/Aesar）粉０．０５４ｇとの混合物から、カソードディスクを製造した。γ‐オキシ水酸化ニッケル、グラファイトおよび電解液を、乳鉢および乳棒を用いるか、または機械的に高速実験室用ブレードミル（例えば、Waringミキサー／ミル）で、完全に混ぜた。例１で記載されているように、水酸化金（＋３）添加物を含有した湿潤カソード混合物約０．３ｇを各缶中へ直接圧入することにより、カソードディスクを作製した。放電の直前に測定された製造時セルのＯＣＶは、１．７９７Ｖの平均値を示した。製造時セルのみが名目上高い（例えば、４３ｍＡ）および低い（例えば、３ｍＡ）放電率で試験できたが、これは比較例３ａに該当する。オーブンに６０℃で置かれたセルのすべては、１時間以内にガス漏れした。
【００４８】
例４
例１で記載された場合と同様の手法で、γ‐オキシ水酸化ニッケル１．８０ｇ、天然グラファイト（Nacional de Grafite MP-0702x）粉１．０５ｇ、および１ｍｇ／ｍｌの名目濃度で４５wt％水性水酸化カリウムに溶解された水酸化金（＋３）（Alfa/Aesar）を含むアルカリ溶液０．１５ｇを含有したカソード混合物から、プレスカソードディスクを製造した。γ‐オキシ水酸化ニッケル、グラファイトおよび水酸化金（＋３）溶液を、手で乳鉢および乳棒を用いるか、または機械的に高速実験室用ブレードミル（例えば、Waringミキサー／ミル）で、完全に混ぜた。水酸化金（＋３）溶液は例１のように調製した。乾燥カソード中の名目的な金（＋３）濃度は約２６ｐｐｍであった。例１のように、水酸化金（＋３）を含有する湿潤カソード混合物約０．３ｇをカソード缶中へ直接圧入することにより、カソードを作製した。ＯＣＶ値を放電の直前に測定したが、平均値は表１に掲載されている。製造時またはオーブン中６０℃で１、２または４週間の貯蔵後に、セルを名目上高い（例えば、４３ｍＡ）および低い（例えば、３ｍＡ）放電率で試験したが、それらは各々例４ａ、４ｂ、４ｃおよび４ｄに該当する。比容量および累積容量損失率の平均値は表２に掲載されている。
【００４９】
例５
例１で記載された場合と同様の手法で、γ‐オキシ水酸化ニッケル１．８０ｇ、天然グラファイト（Nacional de Grafite MP-0702x）粉１．０５ｇ、および名目濃度１ｍｇ／ｍｌで４５wt％水性水酸化カリウムに溶解された酸化金（＋３）（Alfa/Aesar）を含むアルカリ溶液０．１５ｇを含有したカソード混合物から、プレスカソードディスクを製造した。γ‐オキシ水酸化ニッケル、グラファイトおよび酸化金（＋３）溶液を、手で乳鉢および乳棒を用いるか、または機械的に高速実験室用ブレードミル（例えば、Waringミキサー／ミル）で、完全に混ぜた。酸化金（＋３）溶液は例１のように調製した。乾燥カソード中の名目的な金（＋３）濃度は約２５ｐｐｍであった。例１のように、酸化金（＋３）を含有する湿潤カソード混合物約０．３ｇをカソード缶中へ直接圧入することにより、カソードを作製した。ＯＣＶ値を放電の直前に測定したが、平均値は表１に掲載されている。製造時またはオーブン中６０℃で１、２または４週間の貯蔵後に、セルを名目上高い（例えば、４３ｍＡ）および低い（例えば、３ｍＡ）放電率で試験したが、それらは各々例５ａ、５ｂ、５ｃおよび５ｄに該当する。比容量および累積容量損失率の平均値は表２に掲載されている。
【００５０】
例６
例１で記載された場合と同様の手法で、γ‐オキシ水酸化ニッケル１．８０ｇ、天然グラファイト（Nacional de Grafite MP-0702x）粉１．０５ｇ、および名目濃度１ｍｇ／ｍｌで４５wt％水性水酸化カリウムに溶解された硫化金（＋３）（Alfa/Aesar）を含むアルカリ溶液０．１５ｇを含有したカソード混合物から、プレスカソードディスクを製造した。γ‐オキシ水酸化ニッケル、グラファイトおよび硫化金（＋３）溶液を、手で乳鉢および乳棒を用いるか、または機械的に高速実験室用ブレードミル（例えば、Waringミキサー／ミル）で、完全に混ぜた。硫化金（＋３）溶液は例１のように調製した。乾燥カソード中の名目的な金（＋３）濃度は約３０ｐｐｍであった。例１のように、水酸化金（＋３）を含有する湿潤カソード混合物約０．３ｇをカソード缶中へ直接圧入することにより、カソードを作製した。ＯＣＶ値を放電の直前に測定したが、平均値は表１に掲載されている。製造時またはオーブン中６０℃で１、２または４週間の貯蔵後に、セルを名目上高い（例えば、４３ｍＡ）および低い（例えば、３ｍＡ）放電率で試験したが、それらは各々例６ａ、６ｂ、６ｃおよび６ｄに該当する。比容量および累積容量損失率の平均値は表２に掲載されている。
【００５１】
比較例４
例１で記載された場合と同様の手法で、γ‐オキシ水酸化ニッケル１．８０ｇ、天然グラファイト（Nacional de Grafite MP-0702x）粉１．０５ｇ、および名目濃度０．２５ｍｇ／ｍｌで４５wt％水性水酸化カリウムに溶解された水酸化金（＋３）（Alfa/Aesar）を含むアルカリ溶液０．１５ｇを含有したカソード混合物から、プレスカソードディスクを製造した。γ‐オキシ水酸化ニッケル、グラファイトおよび水酸化金（＋３）溶液を、手で乳鉢および乳棒を用いるか、または機械的に高速実験室用ブレードミル（例えば、Waringミキサー／ミル）で、完全に混ぜた。水酸化金（＋３）溶液は例１のように調製した。乾燥カソード中の名目的な金（＋３）濃度は約６ｐｐｍであった。例１のように、水酸化金（＋３）を含有する湿潤カソード混合物約０．３ｇをカソード缶中へ直接圧入することにより、カソードを作製した。ＯＣＶ値を放電の直前に測定したが、平均値は表１に掲載されている。製造時またはオーブン中６０℃で１、２または４週間の貯蔵後に、セルを名目上高い（例えば、４３ｍＡ）および低い（例えば、３ｍＡ）放電率で試験したが、それらは各々比較例４ａ、４ｂ、４ｃおよび４ｄに該当する。比容量および累積容量損失率の平均値は表２に掲載されている。
【００５２】
比較例５
例１で記載された場合と同様の手法で、γ‐オキシ水酸化ニッケル１．８０ｇ、天然グラファイト（Nacional de Grafite MP-0702x）粉１．０５ｇ、および名目濃度０．２５ｍｇ／ｍｌで４５wt％水性水酸化カリウムに溶解された酸化金（＋３）（Alfa/Aesar）を含むアルカリ溶液０．１５ｇを含有したカソード混合物から、プレスカソードディスクを製造した。γ‐オキシ水酸化ニッケル、グラファイトおよび酸化金（＋３）溶液を、手で乳鉢および乳棒を用いるか、または機械的に高速実験室用ブレードミル（例えば、Waringミキサー／ミル）で、完全に混ぜた。酸化金（＋３）溶液は例１のように調製した。乾燥カソード中の名目的な金（＋３）濃度は約６ｐｐｍであった。例１のように、酸化金（＋３）を含有する湿潤カソード混合物約０．３ｇをカソード缶中へ直接圧入することにより、カソードを作製した。ＯＣＶ値を放電の直前に測定したが、平均値は表１に掲載されている。製造時またはオーブン中６０℃で１、２または４週間の貯蔵後に、セルを名目上高い（例えば、４３ｍＡ）および低い（例えば、３ｍＡ）放電率で試験したが、それらは各々比較例５ａ、５ｂ、５ｃおよび５ｄに該当する。比容量および累積容量損失率の平均値は表２に掲載されている。
【００５３】
比較例６
例１で記載された場合と同様の手法で、γ‐オキシ水酸化ニッケル１．８０ｇ、天然グラファイト（Nacional de Grafite MP-0702x）粉１．０５ｇ、および名目濃度０．２５ｍｇ／ｍｌで４５wt％水性水酸化カリウムに溶解された硫化金（＋３）（Alfa/Aesar）を含むアルカリ溶液０．１５ｇを含有したカソード混合物から、プレスカソードディスクを製造した。γ‐オキシ水酸化ニッケル、グラファイトおよび硫化金（＋３）溶液を、手で乳鉢および乳棒を用いるか、または機械的に高速実験室用ブレードミル（例えば、Waringミキサー／ミル）で、完全に混ぜた。硫化金（＋３）溶液は例１のように調製した。乾燥カソード中の名目的な金（＋３）濃度は約８ｐｐｍであった。例１のように、水酸化金（＋３）を含有する湿潤カソード混合物約０．３ｇをカソード缶中へ直接圧入することにより、カソードを作製した。ＯＣＶ値を放電の直前に測定したが、平均値は表１に掲載されている。製造時またはオーブン中６０℃で１、２または４週間の貯蔵後に、セルを名目上高い（例えば、４３ｍＡ）および低い（例えば、３ｍＡ）放電率で試験したが、それらは各々例４ａ、４ｂ、４ｃおよび４ｄに該当する。比容量および累積容量損失率の平均値は表２に掲載されている。
【００５４】
表１および２
例１〜６および比較例１および４〜６で記載されたボタンセルのＯＣＶ値は、製造時または６０℃で１、２および４週間の貯蔵後に、放電の直前に測定したが、平均値は下記表１に掲載されている。製造時（“初期容量”）および貯蔵（“貯蔵容量”）セルの双方について、約０．６Ｖの遮断電圧まで放電後に、比容量を調べた。６０℃で１、２および４週間にわたり貯蔵された、様々な金（＋３）塩で前湿潤されたγ‐オキシ水酸化ニッケルカソードを含むボタンセルの比容量および累積容量損失率が、表２でまとめられている。報告された結果は、各特定試験条件下における試験セル４〜５個の平均値に基づいている。
【００５５】
【表１】
2006502528.tif 000003
【００５６】
【表２】
2006502528.tif 000004
【００５７】
カソードが様々な金（＋３）塩を含有したセル、および金（＋３）塩添加物なしのコントロールセルに関する平均ＯＣＶ値が、表１で示されている。製造時セルのＯＣＶ値は、６０℃で１、２または４週間貯蔵されたものよりも、典型的には実質的に（約１００ｍＶ）高かった。製造時セルを除き、金（＋３）塩タイプまたは６０℃での貯蔵期間の関数としては、ＯＣＶにほとんど変動はなかった（即ち、＜１０ｍＶ）。６０℃で２および４週間の貯蔵後に得られた結果は、金（＋３）塩を全く含有しない同一セルと比較して、カソードが高濃度の金（＋３）塩を含有したセル（即ち、例４ｃ‐ｄ、５ｃ‐ｄおよび６ｃ‐ｄ）の場合に、ＯＣＶ値が実質的に低いことを示している。
【００５８】
図２は、作製時と１、２および４週間の貯蔵後に低率（即ち、３ｍＡ）で放電された、カソードが非破砕の実質的に球状のγ‐オキシ水酸化ニッケル、天然グラファイトおよび酸化金（＋３）を含有したボタンセルに関する、放電曲線のグラフ比較を示している。
【００５９】
図３は、作製時と１、２および４週間の貯蔵後に高率（即ち、４３ｍＡ）で放電された、カソードが非破砕の実質的に球状のγ‐オキシ水酸化ニッケル、天然グラファイトおよび酸化金（＋３）を含有したボタンセルに関する、放電曲線のグラフ比較を示している。
【００６０】
表２で示された結果をまとめると、６０℃で１週間の貯蔵後における、例１〜６で記載された電池の相対的容量損失率は、金（＋３）塩なしで３８％水酸化カリウム電解質５wt％で前湿潤された同じγ‐オキシ水酸化ニッケルからカソードを作製した同一ボタンセル（即ち、“コントロール”セル、比較例１参照）と比較して、低率（即ち、３ｍＡ）のとき約５〜３０％および高率（即ち、４３ｍＡ）のとき約１５〜８５％低下した。同様に、６０℃で２週間の貯蔵後における、例１〜６で記載された電池の累積容量損失率は、低率のとき約５〜２５％および高率放電のとき約３５〜７０％低下した。最後に、６０℃で４週間の貯蔵後における、例１〜６で記載された電池の累積容量損失率は、低率のとき約１０％および高率放電のとき２０〜４０％低下した。γ‐オキシ水酸化ニッケルを含有したカソードへの約１５ｐｐｍ酸化金（＋３）の添加は、６０℃で４週間後に高率の累積容量損失率を示したが、これは、金（＋３）塩なしで同じ水酸化コバルト被覆α‐水酸化ニッケルから製造されたγ‐オキシ水酸化ニッケルをカソードが含有するセルに関して、ＵＳ出願０９／６３３，０６７で開示された結果よりも、ほぼ４０％少ない。更に、６０℃で４週間貯蔵された、カソードがオキシ水酸化ニッケルと約１５ｐｐｍ以上で約１００ｐｐｍ以下の金（＋３）とを含有するセルに関する、高放電率時の累積容量損失値は、放電前に６０℃で約３週間貯蔵された、水酸化アルカリ溶液で処理されたβ‐オキシ水酸化ニッケルをカソードが含有するセルの累積容量損失値よりも低い。
【００６１】
他の態様も請求の範囲内に属する。
【図面の簡単な説明】
【００６２】
【図１】電池の断面図である。
【図２】製造時と１、２および４週間の貯蔵後に低率（即ち、３ｍＡ）で放電された、カソードがγ‐オキシ水酸化ニッケル、天然グラファイトおよび酸化金（＋３）を含有しているボタンセルの放電曲線を表わしたグラフである。
【図３】製造時と１、２および４週間の貯蔵後に高度（即ち、４３ｍＡ）で放電された、カソードが非破砕の実質的に球状のγ‐オキシ水酸化ニッケル、天然グラファイトおよび酸化金（＋３）を含有しているボタンセルの放電曲線を表わしたグラフである。
【図１】
2006502528.tif 000005
【図２】
2006502528.tif 000006
【図３】
2006502528.tif 000007
【国際調査報告】
2006502528.tif 000008
2006502528.tif 000009